(57)【要約】スピーカシステムのためのスピーカ、とりわけ「ツィーター」あるいはまた「中音域用」であって、ボイスコイルに対して凹面の、直接放射型の球面状の振動板を含み、また該振動板には、ある高さ、例えば真ん中の高さまたはほぼ真ん中の高さのところに、ボイスコイルが固定されていて、高効率で１ＫＨｚ未満の周波数を再生することができる最適な機械的結合を確保するようになっている、スピーカシステムのためのスピーカ。振動板の成分として、純ベリリウムもしくはＢｅ／Ａｌ合金または同様の合金が利用される。とりわけ原音と再生音との忠実度が非常に高いスピーカシステムのための、「ツィーター」または「中音域用」タイプのスピーカ。
2006523981.tif 000002
【特許請求の範囲】
【請求項１】
スピーカシステムのためのスピーカ、とりわけ「ツィーター」あるいはまた「中音域用」であって、「ドーム」として、ボイスコイル３に対して凹面の直接放射型の球面状の振動板２を含み、また該振動板には、好ましくは、平面Ａ‐Ｂのある高さに、例えば真ん中の高さまたはほぼ真ん中の高さのところにボイスコイルが固定されていて、高効率で１ＫＨｚ未満の周波数を再生することができる最適な機械的結合を確保するようになっていることを特徴とする、スピーカシステムのためのスピーカ。
【請求項２】
スピーカであって、下側共振周波数の調節が、高いコンプライアンスを持つ追加のサスペンションＳ、すなわち非常に柔らかい材料（スポンジ状のもの）もしくはゴム製の柔らかい継ぎ手、または持続して「柔らかい」状態のままでいる接着の利用によって、調節可能であることを特徴とする、請求項１に記載のスピーカ。
【請求項３】
スピーカであって、ドームの成分が、純ベリリウムであることを特徴とする、請求項１または請求項２に記載のスピーカ。
【請求項４】
スピーカであって、ドームの成分が、Ｂｅ合金、とりわけＢｅ／Ａｌ合金、とりわけＢｅが２０−８０重量％／Ａｌが８０−２０重量％の合金、好ましくはＢｅが４０−６０％／Ａｌが６０−４０％の合金で、いずれにせよＢｅを少なくとも５重量％伴うものの中から選ばれることを特徴とする、請求項１または請求項２に記載のスピーカ。
【請求項５】
スピーカであって、ドームの成分が、アルミニウムまたはアルミニウム合金、とりわけ請求項３に記載のＡｌ／Ｂｅ合金の中から選ばれることを特徴とする、請求項１または請求項２に記載のスピーカ。
【請求項６】
スピーカであって、ドームの成分が、マグネシウム、およびそのアルミニウムとの合金、とりわけ約５％のマグネシウムを含有するアルミニウム合金であるＡｌ５０５６合金の中から選ばれることを特徴とする、請求項１または請求項２に記載のスピーカ。
【請求項７】
スピーカであって、純Ｂｅ製の振動板が、直径が２５ｍｍで深さが３ｍｍと６ｍｍの間のツィーターの典型的なドームおよび直径が１５〜２０ｍｍのボイスコイルについて、２５ミクロンと１００ミクロンの間に含まれ、とりわけ２５ミクロンに等しい厚み、また好ましくは３０ミクロン未満の厚みを呈することを特徴とする、請求項３に記載のスピーカ。
【請求項８】
スピーカであって、直径１００ｍｍの中音域用について、純Ｂｅ製の振動板が、ドーム用に５００ミクロンの厚みまで達することができることを特徴とする、請求項３に記載のスピーカ。
【請求項９】
スピーカであって、ドームの形状が、半球形もしくは多様な要素からなる輪郭、卵形、球根状、または裾切りしたものであることができることを特徴とする、請求項１〜８のいずれか一つに記載のスピーカ。
【請求項１０】
スピーカであって、ドーム「モノブロック」を含むことを特徴とする、請求項１および請求項３〜９のいずれか一つに記載のスピーカ。
【請求項１１】
スピーカであって、純Ｂｅ製の振動板を用いて、高域の周波数特性が４０ＫＨｚを超えて広がることを特徴とする、請求項１〜３および請求項７〜１０のいずれか一つに記載のスピーカ。
【請求項１２】
スピーカであって、９２ｄＢ／１Ｗ／１ｍを超える高効率で、１ｋＨｚ〜４０ｋＨｚの５オクターブを超える通過帯をもつ、直接放射型で弱い方向性の点放射源を含むことを特徴とする、請求項１〜３および請求項７〜１１のいずれか一つに記載のスピーカ。
【請求項１３】
ツィーターまたは中音域用のドームの製造のために、請求項１〜１２のいずれか一つに記載の金属または合金の薄板の振動板を成形によって製造するための方法であって、薄板が、窪みの側面の支えの上に乗っており、前記薄板が、その面のうちの一面に、室温または室温に近い温度で加えられる気体の圧力によって成型される過程、前記圧力効果によって、成型される前記薄板の第二の面が、製造される部品の３Ｄ形状（「窪み」）を複製する型に押し当てられる過程、および前記型が、前記薄板を物理化学的に劣化することなく、成形に必要な時間の間高い温度に保たれる過程を特徴とする製造方法。
【請求項１４】
請求項１３に記載の製造方法の実施のための、所与の３Ｄ形状の部品を製造するための金属の薄板の成形工具であって、圧縮ガスの少なくとも一つの噴射ノズルを含む上部の母型と、下部の型（慣例により、我々は工具が水平であると考える）であって、その上部面が成形されるべき部品の３Ｄ窪みを複製し、またその全体の加熱手段を含むもの、とを含むことを特徴とする、成形工具。
【請求項１５】
製造方法であって、ベリリウム（もしくはＡｌまたはアルミニウム合金、および場合によってはベリリウム合金、とりわけＢｅ／Ａｌ合金）の薄板の始まりの厚みが、１０ミクロンと５００ミクロンの間に位置し、とりわけ２０ミクロンと１００ミクロンの間に位置し、またさらに良いのはおよそ２５〜５０ミクロンであることを特徴とする、請求項１３に記載の製造方法。
【請求項１６】
製造方法であって、一つまたは複数のノズルによって噴射される気体が、空気または窒素から選ばれることを特徴とする、請求項１３または請求項１５に記載の製造方法。
【請求項１７】
製造方法であって、前記気体の圧力が、５０ｍｍ未満のドームの直径に対して、１０バールと３０バールの間に含まれ、好ましくは１５バールと２５バールの間に含まれることになり、とりわけ：２５ミクロンの厚みのベリリウム薄板に対して約２０バール、２５ミクロンの厚みのアルミニウム薄板に対して１５バールとなることを特徴とする、請求項１３、請求項１５または請求項１６のいずれか一つに記載の製造方法。
【請求項１８】
製造方法であって、型が、その全体において、例えば前記型の下または周りに配置される加熱要素によって、アルミニウムもしくはマグネシウムまたはそれらの合金の薄板についてはおよそ１００〜４００℃の温度に、またベリリウム製またはその合金製の薄板についてはおよそ７００〜１０００℃の温度に保たれ、前記温度が、２５ミクロンの厚みの純ベリリウム薄板についてはおよそ９００℃であることを特徴とする、請求項１３、請求項１５、請求項１６、請求項１７のいずれか一つに記載の製造方法。
【請求項１９】
スピーカシステムのスピーカのためのドーム、とりわけツィーターまたは中音域用のためのドームであって、請求項１〜１２のいずれか一つに記載されるドームであり、又は請求項１３〜１８のいずれか一つに記載の製造方法によって製造されるドームであることを特徴とする、ドーム。
【請求項２０】
スピーカシステムであって、請求項１〜１２のいずれか一つに記載の少なくとも一つのスピーカ又は請求項１９に記載のドームを含むことを特徴とする、スピーカシステム。
【発明の詳細な説明】
【技術分野】
【０００１】
本発明は、スピーカシステムの技術分野、またとりわけそれらの「ツィーター」タイプの構成要素の技術分野に関するものである。より正確には、本発明は、直接放射型のスピーカに関するものであり、該スピーカは、非常に高性能の放射振動板を利用するもので、該放射振動板は、音波周波数および超音波周波数の帯域において非常に幅の広い通過帯の点放射源を構成するものである。
【０００２】
より正確には、本発明は、とりわけ「ツィーター」タイプのスピーカシステム用スピーカすなわち高音再生用スピーカ、あるいはまた「中音域用」タイプのスピーカ、またとりわけ原音と再生音との忠実度が非常に高いスピーカシステム用スピーカに関するものである。
【背景技術】
【０００３】
‐変換器の振動板は、音響再生を確保するために、磁極間隙の中に置かれまた変調電流が流れるボイスコイルと、空気の分子との間の、機械的結合を確保する。三つの基準が、ツィーターの振動板の質を決定づけるのだが、該三つの基準はすなわち、その重さ、その剛性、およびその減衰である。
【０００４】
‐振動板は、通常、前記の三つの基準について良好な相互最適調整を提供する材料から製作される。結果：ツィーターについて、材料固有の剛性が、高い周波数での応答特性を制限する。
【０００５】
‐２０Ｈｚ〜４０ＫＨｚのますます広がった周波数帯域を用いた、デジタルソースと増幅の質（音楽の創造においても再生においても）によってもたらされる進歩は、変換器に新しい試練を課している。周波数特性を拡大するための、ツィーターの振動板についてのより高い剛性。このような周波数特性が生み出す過渡の再生に適合した加速係数をもたらすために、ますます減らされる質量。振動板の材料に固有の音の「高調波歪」、インパルス状態の不要振動に関連した高調波歪を免れるために管理される減衰。
【０００６】
‐デジタルオーディオの新しい形式、例えば２４ビット／９６ｋＨｚ、Ｄｏｌｂｙ  Ｄｉｇｉｔａｌ（登録商標）、ＳＡＣＤ（登録商標）、ＤＶＤ  Ａｕｄｉｏ（登録商標）に直面して、ダイナミック型変換器に、これらの形式によってもたらされる質的な飛躍が最終的にスピーカシステムによる再生の際に認識できるように、改善をもたらすことが戦略的である。
【０００７】
‐確認が是非とも必要であるが、従来の材料を用いて実現されるツィーターの振動板は、もはや進化することができない。アルミニウムやチタンのような手ごろなコストの金属で、重さと剛性の適切な比率を提供するものは、２５ＫＨｚを超えることができないのである。
【０００８】
当業者が上記のタイプの相互最適調整を実現することを理論上は助けることのでき得る、いくつかの材料が既知である。
【０００９】
それらの中に、ベリリウムＢｅも挙げられるが、しかし当業者にはその致命的な欠陥となる不都合が知られている：
‐同一の質量で、ベリリウムは、チタンおよびアルミニウムの約７倍の剛性があり、このことは、理論上はツィーターの振動板の製造にとって有利であり得ようが、しかしこれらの同じ振動板にとって不都合も呈するのであり、というのも、その剛性が、薄板でのその成形を非常に明白に妨げるからである；
‐非常に高い値段；
‐この金属についての、既知でありまた産業的に利用可能な冶金の欠如；目下のところ、およそ１２時間にわたって炉で純Ｂｅの部品を成形することに至るが、このことは、たとえ手が出ないほど高いコストおよび納入業者が稀であることを含むその他の不都合が乗り越えられるとしても、産業において受け入れられないことが考えられる；
‐ベリリウムの毒性は、非常に制約された製造の「過程」を強いる。
【発明の開示】
【発明が解決しようとする課題】
【００１０】
スピーカシステムのためのスピーカの分野で、とりわけ高級品または超高級品のものにおいて、振動板の重さまたは質量、剛性、減衰の各特性の間での優れた相互最適調整で、現行の解決策などを明らかにしのぐものを実現することが非常に重要である。
【００１１】
Ｂｅが可能性をもった一候補であることが分かったが、しかしこれは、目下のところ、一方では、そのコストを減らし、またよく知られているその非常に高い剛性にもかかわらず薄板でのその成形を可能にして、また他方では、「ツィーター」の技術そのものを改善するような技術が伴わないと、利用不可能である。
【課題を解決するための手段】
【００１２】
本発明は、スピーカシステムのためのスピーカ、とりわけ独創的構造の「ツィーター」あるいはまた「中音域用」に力を求めるものであり、該スピーカは、ボイスコイルに対して凹面の、直接放射型の球形の振動板を含み、また該振動板には、好ましくは、ある高さ、例えば真ん中の高さまたはほぼ真ん中の高さのところに、ボイスコイルが固定されており、高効率で１ＫＨｚ未満の周波数を再生することができる最適な機械的結合を確保するようになっている。
【００１３】
「ある高さ、例えば真ん中の高さまたはほぼ真ん中の高さのところに固定される」ということにより、当業者は、図１で例示されるタイプの、あらゆる当業者が適合させまた最適化することができるであろう中間の高さに、ボイスコイルが固定されることを理解するものである。
【００１４】
当業者には、ツィーターは５０−７０ｍｍ未満の直径を呈するが、一方「中音域用」のスピーカは一般的に１００〜２００ｍｍの直径に０．１〜０．４ｍｍの厚みを呈することが知られている。
【００１５】
ツィーターの下側共振周波数は、高いコンプライアンスの追加のサスペンションを場合によっては使用することによって、必要に応じて調節可能である。高域の周波数特性の制限のために、振動板の質量を減らしまたその剛性を増すことが必要である。
【００１６】
以下に示されるように製造される純Ｂｅ製の振動板を用いて、高域の周波数特性は、４０ＫＨｚを超えて広がることができる。
【００１７】
最終的には、好ましくは追加のサスペンション付きの凹ドームの技術を、純ベリリウム製の振動板の特有の特徴と組み合わせることによって、直接放射型で弱い方向性の点放射源を実現することが可能になり、該点放射源は、９２ｄＢ／１Ｗ／１ｍを超える高効率で、１ｋＨｚ〜４０ｋＨｚの５オクターブを超える通過帯をもつものである。
【００１８】
さらに、ベリリウムの固有の減衰の性能は、寄生不要振動または「高調波歪」（「リンギング」）なしで、卓越したインパルス応答を提供する。
【００１９】
本発明は、また、特定の金属または合金、とりわけベリリウムの、薄板の成形の方法に関するものでもあり、また該方法を使用するものである。より詳細には、しかし非制限的に、このように成形される薄板は、スピーカシステムのための「ツィーター」のドームおよび「中音域用」のドームで利用可能である。
【００２０】
ベリリウムはとりわけ好まれるが、しかし本発明にしたがってＢｅ合金も検討することができ、とりわけＢｅ／Ａｌ合金、とりわけＢｅが２０−８０重量％／Ａｌが８０−２０重量％の合金、好ましくはＢｅが４０−６０％／Ａｌが６０−４０％の合金で、いずれにせよＢｅを少なくとも５重量％伴うものである。純Ｂｅは、超高級品の製造専用に、そしてそのアルミニウムとの合金は、中級品専用になるであろう。
【００２１】
低級品用に、アルミニウムまたはアルミニウム合金（とりわけ中級品用に上に記述されたＡｌ／Ｂｅ合金）もまた使用することができる。
【００２２】
場合によっては、マグネシウム、およびそのアルミニウムとの合金もまた使用することができる。その場合、有益な合金は、非制限的に、当業者に既知のＡｌ５０５６合金であり、該合金は、約５％のマグネシウムを含有するアルミニウム合金である。
【００２３】
この成形方法は、Ｒｏｙ  Ｒｏｄｒｉｇｕｅｚ氏の名義で本出願と同日に出願された英国特許出願が対象とするものであり、また、ベリリウムまたは他の金属の特性に興味を引かれる可能性があるが、その成形の技術的手段をもたない、他の産業（宇宙技術、航空技術、原子力、エレクトロニクス）にも応用されるものである。
【発明を実施するための最良の形態】
【００２４】
本発明は、非制限ではあるが好ましい一つの実施態様（図１）にしたがって、新規な構造のツィーター１に依拠するものであり、該ツィーターは、ボイスコイル３に対して凹形状の、直接放射型の球面状の振動板２を含むものである。
【００２５】
先行技術においては、ボイスコイルに対して凸の形状の、すなわちボイスコイルの上に「ドーム」状の、球面状の振動板が使用されていた。本発明において、振動板は、ボイスコイルの上に皿を形成する。
【００２６】
ツィーターの下側共振周波数の調節については、高いコンプライアンスを持つ追加のサスペンション、すなわちスポンジ状のものの類の非常に柔らかい材料もしくはゴム製の柔らかい継ぎ手、または持続して「柔らかい」状態のままでいる接着を場合によっては利用することによって、必要に応じて調節可能である。
【００２７】
本発明による完全に好ましい振動板は、純Ｂｅ製である。
【００２８】
最良の実施態様によると、純Ｂｅ製の振動板は、直径が２５ｍｍで深さが３ｍｍと６ｍｍの間のツィーターの典型的なドームおよび直径が１５〜２０ｍｍのボイスコイルについて、２５ミクロンと５００ミクロンの間に含まれる厚み、また好ましくは３０ミクロン未満の厚みを呈する。
【００２９】
１００ｍｍの中音域用について、ドームの厚みが１００ミクロンまで及ぶことが可能となり得る。
【００３０】
ドームの形状は、半球形もしくは多様な要素からなる輪郭、卵形、球根状、または裾切りしたものであることができる。
【００３１】
一つの特徴的な実施態様図１Ａによると、厚みが２５ミクロンで、ボイスコイル３に対して凹の半球形の断面の、純ベリリウム製の振動板２が利用されるが、該断面は、その固有の共振周波数を出来る限り高く押しやるために最適化されている。
【００３２】
さらにもう一つの特徴的な実施態様によると、ボイスコイルは、ドームの頂とこの半球形の振動板の周囲（平面ＡＢ）との間に固定されて、理想的な機械的結合を確保するようになっている。
【００３３】
この平面の微妙な位置は、ボイスコイルの質量／直径／ドームの剛性の比率に応じて調整の際に調節される。強調すると、ボイスコイルは通常、ドームの周囲に固定され、機械的結合はそのとき、本解決案よりはるかに劣っている（当業者は、従来のツィーターのよく知られている仕組みを参照することができよう）。
【００３４】
このようなツィーターで、ボイスコイルの作用力Ｆが、平面ＡＢにおいてドームに漏れなく伝わることが分かる。
【００３５】
一つの特徴的なまた好ましい実施態様によると、図１Ａに示されるように、適合したコンプライアンスのサスペンションＳが付け加えられることができ、これにより、十分に低い共振周波数、典型的には１ｋＨｚで、振動板の支えへの連結を確保することとなる。
【００３６】
本発明にしたがって、また、図１Ｂに示されるようなドーム「モノブロック」を製造することもできる。
【００３７】
このようなツィーターの利点は、「スーパーツィーター」と呼ばれる既知の技術に頼ることなく、５オクターブを超えて広がる周波数範囲を再生することが可能になることであり、該スーパーツィーターと呼ばれる既知の技術は、問題を提示するのであるが、というのも、波長がセンチメートルオーダーの周波数の放射源の増大に起因する時間的ずれを導入し、そのようにして３Ｄでの音の空間の再創造において不可欠な点源の概念を消滅させるからである。
【００３８】
さらに、このような構成におけるフィルタリングの必要は、位相歪および信号の定義の喪失をもたらす。
【００３９】
図２で示されるように、ベリリウムを用いて、卓越したインパルス応答、すなわち極めて良好に管理された減衰をともなう非常に適切なインパルス応答が得られる、図２Ａの一方で、チタンを用いると（図２Ｂ）、振動音の「高調波歪」（「リンギング」）が記録されるが、これはたとえ人間の耳によって直接知覚されないとしても、音の復元の高忠実度および聴取の「快適さ」を害するものである。
【００４０】
図３で、直径２５ｍｍのツィーターのドームのためのチタン製ドームおよびベリリウム製ドームの、インパルス応答の重ねられた曲線を示した。
【００４１】
本発明は、その全体的な概念にしたがって、ベリリウムの振動板を製造するために、金属の薄板の成形方法を利用するものであって、該方法は、本出願と同日にＲｏｙ  Ｒｏｄｒｉｇｕｅｚ氏の名義で出願された英国特許出願において詳細に記載されているものであり、前記薄板が、その面のうちの一面に、室温または室温に近い温度で加えられる気体の圧力によって変形されること、また前記圧力効果によって、変形される前記薄板の第二の面が、製造される部品の３Ｄ形状を複製する型に押し当てられること、また前記型が、前記薄板を物理化学的に劣化することなく、成形に必要な時間の間高い温度に保たれることとを特徴とする。
【００４２】
本発明は、したがってまた、所与の３Ｄ形状の部品を製造するための、金属の薄板の成形工具（同様に前記英国出願において記載）も利用するものであり、該成形工具は、圧縮ガスの少なくとも一つの噴射ノズルを備えた上部の母型と、下部の型（慣例により、我々は工具が水平であると考える）であって、その上部面が成形される部品の３Ｄ窪みを複製し、またその全体の加熱手段を備えたもの、とを含むことを特徴とする。
【００４３】
薄板は、窪みの側面の支えの上に乗っている。
【００４４】
一つの特徴的な実施態様によると、前記型は、雌型の工具である。
【００４５】
本発明の一つの実施態様によると、金属はベリリウムである。これは、ツィーターまたは中音域用のドームに関する最も大きな利益と、成形のもっとも大きな困難とを同時に呈するものである。
【００４６】
他の一つの態様によると、前記金属は、アルミニウムおよびその合金または当業者に既知の他の金属であり、当業者の知識にしたがってツィーターのドームの実現に適合するものである。
【００４７】
一つの特徴的な実施態様によると、ベリリウム（もしくはＡｌまたはアルミニウム合金、および場合によってはベリリウム合金、とりわけＢｅ／Ａｌ合金）の薄板の始まりの厚みは、１０ミクロンと５００ミクロンの間に位置する。
【００４８】
さらにもう一つの特徴的な実施態様によると、前記厚みは、２０ミクロンと１００ミクロンの間に位置する。
【００４９】
さらにもう一つの特徴的な実施態様によると、前記厚みは、およそ２５〜５０ミクロンである。
【００５０】
一つまたは複数のノズルによって噴射される気体は、空気または窒素から選ばれる。
【００５１】
好ましくは、窒素を採用するものとする。
【００５２】
一つの特徴的な実施態様によると、前記気体の圧力は、５０ｍｍ未満のドームの直径に対して、１０バールと３０バールの間に含まれるものとする。
【００５３】
さらにもう一つの特徴的な実施態様によると、前記圧力は、１５バールと２５バールの間に含まれるものとする。
【００５４】
さらにもう一つの特徴的な実施態様によると、前記圧力は、２５ミクロンの厚みのベリリウム薄板に対して、約２０バールとなるものとする。
【００５５】
一つの変形例によると、前記圧力は、２５ミクロンの厚みのアルミニウム薄板に対して、１５バールとなるものとする。
【００５６】
型は、その全体において、例えば前記型の下または周りに配置される加熱要素２０によって、アルミニウムもしくはマグネシウムまたはそれらの合金の薄板についてはおよそ１００〜４００℃の温度に、また、ベリリウム製またはその合金製の薄板についてはおよそ７００〜１０００℃の温度に保たれる。
【００５７】
一つの特徴的な実施態様によると、前記温度は、２５ミクロンの厚みの純ベリリウム薄板については、およそ９００℃である。
【００５８】
合金について、当業者は、温度が純金属についてよりも低くなければならないであろうことを知っている：当業者は、したがって、使うことを望むであろう合金に応じて、また必要な場合には慣例のいくつかの単純な試験を使って、上記の温度幅を適合させることができるであろう。
【００５９】
工具の型は、該方法の温度の伝達と、加えられる圧力への耐性とに適合し、また温度と圧力のこれらの条件においてベリリウムと反応しない、あらゆる材料から成る。とりわけ、場合によっては表面処理をともなう鋼が挙げられるであろう。
【実施例１】
【００６０】
上記の製造方法および工具を利用して、２５ミクロンのベリリウム薄板から「ツィーター」用の直径２５ｍｍのドームをたった二分で成形したが、これには圧力印加ガスとしてＮ2を使用し、また型によって、９００℃の温度を該薄板に適用した。
【実施例２】
【００６１】
上記の製造方法および工具を利用して、３０ミクロンの、ベリリウムが６０％／Ａｌが４０％の薄板から「ツィーター」用の直径３５ｍｍのドームをたった三分で成形したが、これには圧力印加ガスとしてＮ2を使用し、また型によって、７５０℃の温度を該薄板に適用した。
【実施例３】
【００６２】
上記の製造方法および工具を利用して、０．１ｍｍのベリリウムの薄板から「中音域」用の直径１２０ｍｍのドームをたった五分三十秒で成形したが、これには圧力印加ガスとしてＮ2を使用し、また型によって、９００℃の温度を該薄板に適用した。
【実施例４】
【００６３】
上記の製造方法および工具を利用して、３８ミクロンの、Ａｌが９５％／Ｍｇが５％の合金の薄板から「ツィーター」用の直径３５ｍｍのドームをたった１５秒で成形したが、これには圧力印加ガスとしてＮ2を使用し、また型によって、４００℃の温度を該薄板に適用した。
【００６４】
本発明は、また、このように獲得されるツィーターおよび中音域用のドームにも、また、上に記述されたような少なくとも一つのスピーカおよび／または上に記述されたような少なくとも一つのドームを含む、スピーカシステムにも関するものである。
【００６５】
本発明は、また、当業者が、本出願、その固有の知識、および場合によっては慣例の単純な試験を解釈することによって直接利用できるであろう、あらゆる実施態様およびあらゆる応用にも及ぶものである。
【図面の簡単な説明】
【００６６】
【図１Ａ】本発明に係る変換器の概略断面図
【図１Ｂ】本発明に係る変換器のモノブロックの概略断面図
【図２Ａ】本発明に係る変換器の特性図の一例
【図２Ｂ】本発明に係る変換器の特性図の一例
【図３】本発明に係る変換器の特性図の一例
【符号の説明】
【００６７】
１  ツィーター
２  振動板
３  ボイスコイル
2006523981.tif 000003
【図１Ｂ】
2006523981.tif 000004
【図２】
2006523981.tif 000005
【図３】
2006523981.tif 000006
【国際調査報告】
2006523981.tif 000007
2006523981.tif 000008
2006523981.tif 000009
2006523981.tif 000010